(57)【要約】円滑なオレンジピール形態を有するコーティング（６２）は、ステントの反管腔側表面（４６）に粗い米穀形態を有するコーティング（６０）を形成すると同時にステント（４２）の管腔側表面（４４）に形成される。２つのコーティングの形成時において、マンドレル（５０）は、ステントの管腔側表面に隣接するものの通常管腔側表面とは接触しないように位置される。
2012524624.tif 000002
【特許請求の範囲】
【請求項１】
反管腔側表面および管腔側表面を有するプリフォームを使用した人工器官の製造方法であって、第１のコーティングおよび第２のコーティングを形成するに先だって管腔側表面に隣接してマンドレルを位置させることにより、管腔側表面にオレンジピール形態を有する第１のコーティングと、反管腔側表面に米穀形態を有する第２のコーティングとを同時に形成する工程を含む人工器官の製造方法。
【請求項２】
前記管腔側表面からの平均距離が少なくとも２０ｎｍとなるようにマンドレルを位置させる工程を含むことを特徴とする請求項１に記載の方法。
【請求項３】
管腔側表面からの平均距離が約５ｍｍ以下となるようにマンドレルを位置させる工程を含むことを特徴とする請求項１に記載の方法。
【請求項４】
前記第１のコーティングおよび第２のコーティングを形成するときに管腔側表面に対してマンドレルを巻き付ける工程を含むことを特徴とする請求項１に記載の方法。
【請求項５】
前記マンドレルは、溝、小突起、ピラミッド、円柱、くぼみ、微細粗化部からなる群から選択されるパターンを含むことを特徴とする請求項１に記載の方法。
【請求項６】
前記プリフォームは第１の熱量を有する材料を含み、マンドレルは第１の熱量とは異なる熱量を有する材料を含むことを特徴とする請求項１に記載の方法。
【請求項７】
前記マンドレルは、伝導性材料、絶縁材料、磁性材料、および非磁性材料からなる群から選択される材料からなることを特徴とする請求項１に記載の方法。
【請求項８】
前記プリフォームとマンドレルとの間に温度勾配を設ける工程を更に含むことを特徴とする請求項１に記載の方法。
【請求項９】
前記第１のコーティングおよび第２のコーティングを同時に形成する工程は磁界を作用させる工程を含むことを特徴とする請求項１に記載の方法。
【請求項１０】
前記第１のコーティングおよび第２のコーティングを同時に形成する工程は電界を作用させる工程を含むことを特徴とする請求項１に記載の方法。
【請求項１１】
前記第１のコーティングおよび第２のコーティングは物理気相蒸着法を使用して形成されることを特徴とする請求項１に記載の方法。
【請求項１２】
前記第１のコーティングおよび第２のコーティングは斜入射堆積法を使用して形成されることを特徴とする請求項１に記載の方法。
【請求項１３】
前記第１のコーティングおよび第２のコーティングはスパッタリングを使用して形成されることを特徴とする請求項１に記載の方法。
【請求項１４】
前記第１のコーティングおよび第２のコーティングは、タンタル、クロミウム、チタンおよびイリジウムからなる群から選択される金属を含むことを特徴とする請求項１に記載の方法。
【請求項１５】
前記第１のコーティングおよび第２のコーティングは、窒化チタン、酸化チタン、酸窒化チタン、およびイリジウム酸化物からなる群から選択されるセラミックからなることを特徴とする請求項１に記載の方法。
【請求項１６】
前記第１のコーティングの厚みは約１０ｎｍ乃至約５０ｎｍであることを特徴とする請求項１に記載の方法。
【請求項１７】
前記第２のコーティングの厚みは約２００ｎｍ乃至約３００ｎｍであることを特徴とする請求項１に記載の方法。
【請求項１８】
前記第１のコーティングの厚みは約１０ｎｍ乃至約５０ｎｍであり、第２のコーティングの厚みは約２００ｎｍ乃至約３００ｎｍであることを特徴とする請求項１に記載の方法。
【請求項１９】
管腔側表面を有するプリフォームを使用して人工器官を製造する方法であって、マンドレルを管腔側表面からの平均距離が少なくとも２０ｎｍとなるように、管腔側表面に隣接して位置させ、プリフォームの表面にコーティングを形成する工程を含むことを特徴とする人工器官の製造方法。
【請求項２０】
管腔側表面からの平均距離が約５ｍｍ以下となるようにマンドレルを位置させる工程を含むことを特徴とする請求項１９に記載の方法。
【発明の詳細な説明】
【技術分野】
【０００１】
本発明は人工器官に関する。
【背景技術】
【０００２】
身体には、動脈、他の血管および他の体腔のような様々な通路がある。これらの通路は、時に閉塞されるか弱化される。例えば、通路は腫瘍によって閉塞されるか、プラークによって制限されるか、或いは動脈瘤によって弱化される。これらが生じる場合に、通路は再び開放されるか、医療用人工器官により補強される。人工器官は、通常体内の体腔に位置される管状部材である。人工器官の例はステント、覆われたステント、およびステントグラフトを含む。
【０００３】
人工器官は、人工器官が所望の部位に搬送されるときに、小型化された形態にて人工器官を支持するカテーテルによって体内に搬送される。部位に到達すると、人工器官は拡張し、これにより、例えば体腔壁と接触する。ステントの搬送は、ヒースによる特許文献１に更に開示される。
【０００４】
拡張機構は人工器官を強制的に径方向に拡張することを含む。例えば、拡張機構は、バルーンを搬送するカテーテルを含むが、このカテーテルは、バルーンにより拡張可能な人工器官を搬送する。バルーンは、体腔壁に接する所定位置にて拡張した人工器官を変形し固定すべく膨張可能である。バルーンは続いて収縮され、カテーテルが体腔から取り払われる。
【先行技術文献】
【特許文献】
【０００５】
【特許文献１】米国特許第６２９０７２１号明細書
【発明の概要】
【発明が解決しようとする課題】
【０００６】
本発明の課題は、管腔側表面に第１のコーティング、および反管腔側表面に第２のコーティングを同時に形成する工程を含む、反管腔側表面および管腔側表面を有するプリフォームから人工器官を製造する方法を提供することにある。
【課題を解決するための手段】
【０００７】
一態様において、本発明は、反管腔側（ａｂｌｕｍｉｎａｌ）表面および管腔側（ａｄｌｕｍｉｎａｌ）表面を有するプリフォームから人工器官を形成する方法を特徴とする。方法は、管腔側表面にオレンジピール形態を有する第１のコーティング、および反管腔側表面に米穀形態を有する第２のコーティングを同時に形成する工程を含む。
【０００８】
別の態様において、本発明は、管腔側表面を有するプリフォームから人工器官を形成する方法を特徴とする。方法はプリフォームの表面にコーティングを形成する間に管腔側表面からの平均距離が少なくとも２０ｎｍとなるように管腔側表面に隣接してマンドレルを位置させる工程を含む。
【０００９】
実施例は、次の特徴のうちの任意の１つ以上を含む。マンドレルは第１のコーティングおよび第２のコーティングを形成するに先だって位置される。マンドレルは、管腔側表面からの平均距離が少なくとも２０ｎｍ乃至約５ｍｍ以下（例えば多くても約２ｍｍ乃至約３ｍｍ）となるように位置される。第１および第２のコーティングを形成するときに、マンドレルは管腔側表面に対して巻き付けられる。マンドレルは、溝や小突起のパターンを含む。プリフォームは、第１の熱量を有する材料を含み、マンドレルは、第１の熱量とは異なる熱量を有する材料を含む。温度勾配は、プリフォームとマンドレルとの間に設けられる。マンドレルは伝導性材料、絶縁材料、磁性材料および非磁性材料を含む。実施例は、更に次の特徴のうちの任意の１つ以上を含む。第１のコーティングおよび第２のコーティングを同時に形成するときに、磁界又は電界が作用される。第１のコーティングおよび第２のコーティングは、物理気相蒸着法、視射角蒸着法や、スパッタリングを使用して形成される。第１のコーティングおよび第２のコーティングは、例えばタンタル、クロミウム、チタン、イリジウム等の金属や、例えば窒化チタン、酸化チタン、酸窒化チタン、イリジウム酸化物等のセラミックを含む。第１のコーティングの厚みは約１０ｎｍ乃至約５０ｎｍである。第２のコーティングの厚みは約２００ｎｍ乃至約３００ｎｍである。
【００１０】
実施例は、後述する１つ以上の効果を含む。ステントは、治療効果を高める形態および／又は構造体を有するセラミックコーティングにより形成可能である。特に、セラミックスは機械的性能および生理学的効果を高めるべく調整される。機械的性能を高めることにより、通常体内に挿入すべく小径にステントを折りたたむこと、曲がりくねった体腔を通して搬送すること、および治療部位において拡張することを含むステントの使用の際に遭遇する困難な手術時に所定の効果が得られる。セラミックの機械的特性を高めることにより、セラミックのひび割れや剥離の可能性が低減され、ステント本体、および薬剤溶出材料のようなコーティングに対するセラミックの接着性が高められる。改善される生理学的効果は、再狭窄を防止し、内皮化（ｅｎｄｏｔｈｅｌｉａｌｉｚａｔｉｏｎ）を促進することを含む。セラミックはセラミックの形態および構造体を制御することにより調整される。例えば、セラミックは、内皮の成長を高める形態、例えば薬剤溶出コーティングのような、ポリマ等の覆っているコーティングの接着性を高める形態、薄層分離、ひび割れや、剥離を低減する形態、および／又は炎症、増殖および再狭窄を低減すべく触媒作用を高める形態を有する。セラミックコーティングは、特定用途のための機能を最適化すべくそれらの物理的特性、連続する化学的パラメータおよび粗さのパラメータに沿って調整可能である。異なるコーティング形態は、異なる位置にて異なる機能を高めるべく異なる位置に適用可能である。例えば高い粗さ、且つ低い被覆範囲の、変形穀物形態が、反管腔側表面に設けられ、薬剤を溶出するポリマコーティングの接着性を高め、低い粗さ、且つ球状の形態が、管腔の表面に設けられ、内皮化を促進してもよい。組成は、ステント本体やポリマに対する接着性を高め、且つ／又は触媒効果を制御すべく疎水性を制御するために調整される。形態および組成は、形態特性を微調整し、且つステントの所望の領域を横断して非常に均一な予測可能なコーティングを形成することができる方法を使用して、物理気相蒸着法により形成することができる。更に、２つの形態が、異なる位置に同時に、或いはステントを堆積システムから取り払うことなく連続して設けられ、これにより、真空絶縁破壊による潜在的な汚染および長時間にわたる手術時間が低減又は回避される。
【図面の簡単な説明】
【００１１】
【図１Ａ】折りたたまれた状態のステントの搬送、ステントの拡張およびステントの配備を示す長手方向断面図。
【図１Ｂ】折りたたまれた状態のステントの搬送、ステントの拡張およびステントの配備を示す長手方向断面図。
【図１Ｃ】折りたたまれた状態のステントの搬送、ステントの拡張およびステントの配備を示す長手方向断面図。
【図２】有窓のステントを示す斜視図。
【図３Ａ】図２のＡ−Ａ線に沿ったステント壁を示す断面図。
【図３Ｂ】図３Ａのステント壁の反管腔側表面の形態を示す写真。
【図３Ｃ】図３Ａのステント壁の管腔側表面の形態を示す写真。
【図４】ステントを形成するためのセッティングを示す概略図。
【図４Ａ】図３Ａ乃至３Ｃのステント製造方法を示し、ステント壁を示す断面図。
【図４Ｂ】図３Ａ乃至３Ｃのステント製造方法を示し、ステント壁を示す断面図。
【図４Ｃ】図３Ａ乃至３Ｃのステント製造方法を示し、ステント壁を示す断面図。
【図５Ａ】ステント壁の反管腔側表面の形態を示す写真。
【図５Ｂ】ステント壁の反管腔側表面の形態を示す写真。
【図５Ｃ】ステント壁の反管腔側表面の形態を示す写真。
【図５Ｄ】ステント壁の管腔側表面の形態を示す写真。
【図５Ｅ】ステント壁の管腔側表面の形態を示す写真。
【図５Ｆ】ステント壁の管腔側表面の形態を示す写真。
【図６Ａ】ステント壁の反管腔側表面の形態を示す写真。
【図６Ｂ】拡張時における図６Ａのステント壁の反管腔側を示す写真。
【図６Ｃ】ステント壁の管腔側表面の形態を示す写真。
【図６Ｄ】拡張時における図６Ｃのステント壁の管腔側を示す写真。
【発明を実施するための形態】
【００１２】
様々な図面において同様の参照符号は類似の要素を示す。図１Ａ乃至１Ｃに、ステント２０が、カテーテル１４の先端部近傍に搬送されたバルーン１２を覆うように位置され、バルーンおよびステントを搬送する部分が閉塞領域１８に到達するまで、図１Ａに示すルーメン１６を通して配向されることを示す。ステント２０は、続いてバルーン１２を膨張させることにより径方向に拡張し血管壁に対して圧迫され、これにより、閉塞部１８が圧迫され、図１Ｂに示すように閉塞部１８を包囲する血管壁は、径方向に拡張する。圧力はバルーンから解放され、図１Ｃに示すようにカテーテルは血管から取り払われる。
【００１３】
図２に、ステント２０が、壁２３に形成される複数の窓割り２２を含むことを示す。ステント２０は、外側、即ち反管腔側表面２４、内側、即ち管腔側表面２６、および複数のカット面表面２８を含むいくつかの表面領域を含む。図示のように、ステントはバルーンにより拡張可能であるか、自己拡張型ステントである。ステントの例はヒースによる上記特許文献１に開示される。
【００１４】
図３Ａに、ステント壁３０が、ステント本体３２、ステント本体３２の反管腔側のコーティング３４、およびステント本体３２の管腔側（管腔）のコーティング３６を含むことを示す。コーティング３４は、表面３８を含み、コーティング３６は、表面４０を含む。いくつかの実施例において、コーティングはカット面表面の周囲を延びる。いくつかの実施例において、更なるコーティング、例えば、薬を含むポリマ３５（破線）は、コーティング３４および３６の一方又は両者、特に反管腔側コーティング３４を覆うように設けられる。いくつかの実施例において、ステント本体２５は、例えば合金等の金属から形成される。金属材料の例は３１６Ｌステンレス鋼、コバルトクロム合金、ニチノール、登録商標ＰＥＲＳＳ、ＭＰ３５Ｎおよび他の好適な金属材料を含む。
【００１５】
コーティング３４および３６は金属又はセラミックを含む。金属の例はタンタル、イリジウム、プラチナ、クロミウムおよびニオブを含む。セラミックの例は、窒化チタン、酸化チタン、イリジウム酸化物（ＩＲＯＸ）、酸化クロム、酸化アルミニウム、酸化ジルコニウム、および酸窒化チタンを含む。コーティング３４は、例えば約２００ｎｍ乃至約３００ｎｍの厚みを有し、粗い形態を有する。コーティング３６は、例えば約１０ｎｍ乃至約５０ｎｍ、或いは約２０ｎｍ乃至約３０ｎｍの厚みを有し、円滑な形態を有する。
【００１６】
図３Ｂに、いくつかの実施例において、表面３８が、形成される粒子および高い粗さ（米穀形態）によって特徴付けられる形態を有することを示す。形成される粒子、高い粗さの形態により、離間した粒子間および粒子の周囲の割れ目を特徴とする高い表面が得られ、これにポリマコーティング３５は堆積され、且つこの接着性が高められた表面に結合可能である。形成される穀粒形態により、ステントは運動の自由度がより大きくなり、ステントが使用時に湾曲されるときに、コーティングの破損の可能性が低減される。従って、コーティング３４は、下部の表面からセラミックが薄層分離することに対し抵抗し、且つ覆っているポリマコーティング３５の薄層分離を低減する。ステントの拡張又は収縮時に、或いはステントが曲がりくねって湾曲した体腔を通して搬送されるときに、ステントの屈曲性によって生じる応力は、ステント軸からの距離の作用として上昇する。その結果、いくつかの実施例において、米穀形態を備えた表面は、ステントの反管腔側領域に、或いは拡張又は収縮時により大きく屈曲する隣接した窓割り等の他の高い応力ポイントに位置される。いくつかの実施例において、表面３８の粒子は、約５０ｎｍ乃至５００ｎｍの、例えば約１００ｎｍ乃至３００ｎｍの長さＬを有し、約５ｎｍ乃至５０ｎｍ、例えば約１０ｎｍ乃至１５ｎｍの幅Ｗを有する。粒子は約５：１、或いはそれ以上、例えば、１０：１乃至２０：１の縦横比（長さ対幅）を有する。粒子は１つ以上の層に積層される。粒子間の距離は、約１ｎｍ乃至５０ｎｍである。
【００１７】
図３Ｃに、表面４０が、より高い被覆率の、通常より低い粗さの球状の表面（オレンジピール形態）を特徴とする形態を有することを示す。球状面の、面間は、狭小な最小限距離にて緊密に隣接する。球状面の径は、約１００ｎｍ以下であり、最小限の深みや球状機能部の最大限の高さは、例えば約５０ｎｍ以下、例えば約２０ｎｍ以下である。より円滑な球状の表面の形態により、その化学成分および／又は形態素性を選択することによって内皮の成長を促進すべく調整される表面が得られる。所定のセラミックス、例えば酸化物は、過酸化水素および他の先駆体の触媒による還元により再狭窄を低減し、平滑筋細胞を増殖させる。酸化物は、更にステントの内皮化を高めるべく内皮の成長を促進することができる。ステントが生物学的環境（例えば、生体内）に案内される場合に、特に血管へのステントの移植に対する人体の最初の反応のうちの１つは、白血球、即ち循環する血液システムの構成要素のうちの１つである白血球の活性化である。この活性化により、反応的な酸素化合物生産の解放が生じる。この工程にて解放された種のうちの１つは、白血球の一タイプである好中球の顆粒細胞によって解放される過酸化水素（Ｈ２Ｏ２）である。Ｈ２Ｏ２の存在により、平滑筋細胞の増殖が高められ、内皮細胞機能が弱化され、これにより、より多くの炎症細胞の付着性を高める、表面の蛋白質結合の発現が刺激される。ＩＲＯＸのようなセラミックは、触媒的にＨ２Ｏ２を低減する。セラミックの形態により、触媒効果が高められ、内皮細胞の成長が低減される。形態選択および形態測定は、更に２００７年５月２３日に出願された米国特許出願公開第１１／７５２７３６号明細書、同様に２００７年５月２３日に出願された米国特許出願公開第１１／７５２７７２号明細書に開示される。
【００１８】
選択した形態を備えたコーティングはスパッタリングによって形成することができる。図４に、例えば、物理気相蒸着法（ＰＶＤ）スパッタリング装置３３がチャンバ３５を有し、チャンバ３５にターゲット４１および基板４２、例えば、ステントやステントプリフォームが位置されることを示す。スパッタリングは、固体のターゲット材料中の原子が、エネルギーを有するイオンによってターゲット材料に衝突することにより気体位相に放出される物理的な工程である。スパッタリング用のイオンは、スパッタリング設備、例えばチャンバに誘導されるプラズマによって供給される。プラズマの特性は、堆積したコーティングの特性に影響を付与する。スパッタリングは、２００７年１１月２日に出願された米国特許出願公開第１１／９３４４３５号明細書（代理人明細書１０５２７−８２７００１号）に更に開示される。プラズマおよび形成されるコーティングの特性に影響を付与する要因は、例えば、ターゲット材料への圧力、チャンバ圧力、例えばアルゴンおよび酸素のプラズマの分圧、体積速度、コーティングが形成される基板に投射材料が衝突するエネルギー、コーティングの厚み、磁石の強度および配置、プラズマの基板との相互作用、基板に作用される付勢力、その他である。
【００１９】
コーティング形態に影響を付与する工程パラメータは、ステントの内径内にマンドレルを設けることにより管腔および反管腔側表面に所望の形態を選択すべく調整可能である。図４Ａ乃至４Ｃに、ステントを形成する工程を示す。特に図４Ａに、ステント本体４２、例えばステンレス鋼で形成されたチューブが、ルーメン４３を備える管腔側表面４４および反管腔側表面４６を含むことを示す。ステント本体４２は更に窓割り（図示しない）を含む。図４Ｂに、ステント本体４２がスパッタリングチャンバ内のマンドレル５０を覆うように位置されることを示す。マンドレル５０の断面は略円形であり、マンドレル５０およびステント本体４２の長手方向軸は、マンドレル５０およびステント本体４２が略同心上に位置されるように並べられる。図示の例において、マンドレル５０は基板５８に固定され、ステント本体４２は留め具５２および５４を使用して、マンドレル５０の周囲に固定される。留め具５２および５４は、マンドレル５０からステント本体４２を隔離する、セラミックの絶縁するブロック４８にそれぞれ接している。図４Ｃに、表面４６にコーティング６０、管腔側表面４４に別のコーティング６２が同時に形成されることを示す。コーティングの堆積時に、ＩＲＯＸ粒子の一部が、反管腔側表面４６に遭遇し、米穀形態を有するコーティング６０を形成する。ＩＲＯＸ粒子の別の部分は、例えばステント本体４２に形成される図２に示す窓割り２２を通してステント本体４２の管腔側に至る。ＩＲＯＸ粒子のこの部分は、例えば、図２に示すストラット２４のようなステント本体４２の貫通不能な部分によって陰になり、これらの粒子の一部は、反管腔側表面４６に直接的に堆積するものと比較して、より低い体積速度およびエネルギーにより管腔側表面４４に至る。
【００２０】
マンドレル５０は例えば堆積物に対して管腔にて陰を形成すること、および／又は、電気特性、磁気特性や熱的特性を変化させることによってプラズマを調整することの、１つ以上の任意の組み合わせにより形態に影響を付与すべく選択可能である。例えば、マンドレル５０は、スパッタリングされた材料のエネルギーを低減し、且つコーティング６２がより円滑なものとなり密度がより高くなるように堆積速度を低減する表面５６を含む。いくつかの実施例において、マンドレルの材料特性はコーティング６０の特性を調整することに使用可能である。例えば、マンドレル５０は、反管腔側表面４６と管腔側表面４４との間に温度勾配を形成すべくステント本体４２と異なる熱量を有してもよく、これによりコーティング６０および６２は、異なる形態となる。例えば、温度勾配は、スパッタリングされた材料の可動性に影響を付与し、異なる密度および／又は孔隙率を有するスパッタリングされたコーティング６０および６２を形成することができる。別例において、所望の特性を備えたコーティング６０および６２を形成すべく磁界が作用される場合に、例えば鉄のような磁性材料から形成されるマンドレル５０は、プラズマおよびスパッタリング工程に影響を付与し得る。
（物理的な陰形成）
スパッタリングは、通常チャンバの気体およびイオンによりスパッタリングされる種の衝突による照準線工程（ａ  ｌｉｎｅ  ｏｆ  ｓｉｇｈｔ  ｐｒｏｃｅｓｓ）ではない。しかし、陰形成は、任意の表面にて堆積物をコーティングする速度に影響を付与し得る。いくつかの実施例において、ステントの管腔は、ストラットによって陰を形成することにより管腔側のものと比較してより肉薄なコーティングを有する。ステントの管腔にマンドレルを挿入することにより、ステントの管腔に更に陰を形成することができる。マンドレル５０の寸法はステントの内径とマンドレルとの間に十分な間隙を設けるべく最適化され、これにより管腔の表面４４にオレンジピール形態を形成する堆積速度、および反管腔側表面４６に米穀形態を形成する堆積速度に差異を生じさせることができる。例えば、管腔側表面４４におけるＩＲＯＸの堆積速度は、反管腔側表面４６におけるＩＲＯＸの堆積速度より約２倍乃至１０倍緩慢である。オレンジピール形態は、おおよそ２０乃至３０ｎｍの厚みにて形成され、米穀形態は約２００乃至３００ｎｍの厚みにて形成される。
【００２１】
いくつかの実施例において、表面５６と表面４４との間の距離は、少なくとも例えば約２０ｎｍ、２５ｎｍ、３０ｎｍ、４０ｎｍや、５０ｎｍ、且つ／又は、例えば約１０ｍｍ、５ｍｍ、３ｍｍ、２ｍｍ、１ｍｍ、８００μｍ、５００μｍ、１００μｍ、１μｍ、８００ｎｍ、５００ｎｍ、２００ｎｍ、１８０ｎｍ、１５０ｎｍ、１３０ｎｍ、１１０ｎｍや、１００ｎｍ以下である。２つの表面間の距離は、ここに定義されるように、表面５６と管腔側表面４４との間の平均距離である。異なる表面特性および形状を備えたマンドレルにより、反管腔側のプラズマと比較して、ステント本体４２の管腔側のプラズマを調整することができる。管腔側表面４４における堆積速度に対する反管腔側表面４６における堆積速度も、溝、小突起、ピラミッド、円柱、くぼみ、微細粗化部、或いは他のテクスチャやパターンを備えたマンドレルを使用することにより調整することができる。
【００２２】
いくつかの実施例において、ステント本体４２および／又はマンドレル５０は移動可能である。例えば、表面５６とコーティングされた表面４４との間を時折物理的に接触させるべく、マンドレル５０は堆積時に管腔側表面４４に対して巻き付けられる。時折の物理的接触により、堆積された粒子は圧縮され、ステント本体４２の管腔側表面４４に円滑且つ高密度のコーティング６２を形成することが補助される。これらの接触もマンドレル５０の周囲にステント本体４２を移動させることにより行われる。マンドレルおよび／又はステント本体は、例えば、ｘｙｚ保定装置のようなプログラム可能な保定装置によって移動される。
（電気的特性、磁気的特性、および／又は熱的特性）
異なる材料から形成されるマンドレルは、ステント本体表面に形成されるコーティングの特性を調整することに使用可能である。マンドレルの電気的特性および磁気的特性を変更することにより、反管腔側表面４６とプラズマとの相互作用と比較して、管腔側表面４４とプラズマとの相互作用を変化させることができる。この目的のために、伝導性材料、絶縁材料、磁性材料や、非磁性材料から形成されるマンドレルが使用可能である。材料はＰＶＤチャンバを望ましくなく汚染する排気を低減すべく選択可能である。マンドレルは、それ自体材料が解放されるスパッタリングターゲットとして機能するものではない。磁性材料の例は鉄、コバルト、クロミウム、他の強磁性材料や、常磁性材料を含む。電気的な材料の例は銀、金、アルミニウム、プラチナおよび他の導体を含む。
【００２３】
温度は、更にステント本体４２に形成されるコーティングの形態に影響を付与し得る。ステント本体４２と異なる熱量から形成されるマンドレルにより、ステント本体４２の管腔側と反管腔側との間に温度勾配が設けられ、これにより、反管腔側表面４６および管腔側表面４４に異なる形態を備えたコーティングが形成される。マンドレル５０は、更に例えばステンレス鋼から形成されるステント本体４２の熱量とは異なる熱量を有する材料を含む。そのような材料の例はアルミニウム、タンタルおよびセラミックスを含む。
【００２４】
チャンバの好適なターゲット材料は、例えば、イリジウム、チタン、タンタル、クロミウム、シリコン、アルミニウム、ジルコニウムを含む。例えばアルゴンプラズマ、クリプトンプラズマや、酸素プラズマのようなプラズマが、チャンバに案内される。プラズマはターゲットに衝突し、ターゲット材料はステント本体４２にスパッタリングされる。上述した工程は、例えばステント管腔側表面および反管腔側表面に異なる形態を備えたタンタル、窒化チタン、酸化チタン、酸窒化チタン等の任意の金属、酸化物あるいは他のセラミックスの単独層コーティングを形成すべく拡張される。上述した工程は、例えば異なる分圧範囲、スパッタリング出力範囲、異なる気体、並びに正の基板バイアスや負の基板バイアス等の様々なスパッタリング条件に応用可能である。
【００２５】
いくつかの実施例において、斜入射堆積法（ｇｌａｎｃｉｎｇ  ａｎｇｌｅ  ｄｅｐｏｓｉｔｉｏｎ）（ＧＬＡＤ）がコーティング６０および６２を堆積することに使用可能である。斜入射堆積法は、三次元のナノメータ規模の薄膜微細構造体を設計すべく斜角の物理気相蒸着法および基板運動を使用する。蒸気の流れは、法線から斜角をなしてステント本体４２に至る。円柱状の微細構造体が例えばＩＲＯＸのような堆積材料によって形成され、各円柱は付帯的な蒸気の流れが達しない陰領域を残す。ステント本体４２の管腔側に至る堆積材料の量、速度およびエネルギーは、このように調整、即ち低減される。ＧＬＡＤに関しては、２００６年出版のＺｈｏｕ等によるＡｐｐｌ．  Ｐｈｙｓ．  Ｌｅｔｔ．  ８８の２０３１１７に詳細に開示される。
（例）
（例１）
本例において、米穀形態を有するコーティング、およびオレンジピール形態を有するコーティングは、ステントの反管腔側表面および管腔側表面に同時に形成される。ステントは２．４７ｘ１０−４Ｐａの圧力を有するチャンバに位置される。径が約１．１ｍｍであるマンドレルは、ステントの管腔側表面に接触することなく管腔側表面に隣接して位置される。マンドレルは円筒形状を有し、ステントに対して同心である。ＩＲＯＸは、ステントの反管腔側表面および管腔側表面の両者に同時に堆積される。その結果、図５Ａ（ステントの一端がステントの長手方向軸に沿った）、図５Ｂ（ステントの中間部がステントの長手方向軸に沿った）、および図５Ｃ（ステントの他端がステントの長手方向軸に沿った）に示すように、米穀形態を有するＩＲＯＸコーティングはステントの反管腔側表面に整合するように形成される。同時に、図５Ａ乃至５Ｃのステントの位置にそれぞれ対応する図５Ｄ乃至５Ｆに示されるように、オレンジピール形態を有する整合するＩＲＯＸコーティングが、ステントの反管腔側表面に形成される。
（例２）
本例において、例１に開示されるような反管腔側表面および管腔側表面に同時に形成されるＩＲＯＸコーティングを有するステントは、過拡張される。ステントは、拡張していないときの径の５乃至１０倍に拡張される。図６Ａおよび６Ｂに、拡張後においてステントの反管腔側表面の、米穀形態を有するコーティングは薄層に剥離されないことを示す。図６Ｃおよび６Ｄに、拡張後においてステントの管腔側表面の、オレンジピール形態を有するコーティングは薄層に剥離されないことを示す。
【００２６】
用語「治療薬」、「薬学的意味における活性薬剤」、「薬学的意味における活性物質」、「薬学的意味における有効成分」、「薬」および他の関連用語は、ここで交換可能に使用され、小さな有機分子、ペプチド、オリゴペプチド、タンパク質、核酸、オリゴヌクレオチド、遺伝子治療薬、非遺伝子治療薬、遺伝子治療薬の搬送のためのベクター、細胞、および例えば、再狭窄を低減するか防止する薬剤として血管系治療法に対する候補と認識される治療薬を含むがこれらに限定されるものではない。小さな有機分子とは、全体で５０以下の炭素原子、および１００未満の非水素原子を有する有機分子を示す。
【００２７】
治療薬の例は、例えば抗血栓薬（例えばヘパリン）、抗増殖／抗有系分裂薬（例えばパクリタクセル、５フルオロウラシル、シスプラチン、ビンブラスチン、ビンクリスチン、平滑筋細胞増殖阻害剤（例えば、単クローン抗体）、およびチミジンキナーゼ阻害剤）、酸化防止剤、抗炎症剤（例えばデクサメタゾーン、プレドニゾロン、コルチコステロン）、麻酔薬（例えばリドカイン、ブピバカインおよびロピバカイン）、抗凝血剤、抗生物質（例えばエリスロマイシン、トリクロサン、セファロスポリンおよびアミノグリコシド）、内皮細胞成長および付着のうち少なくともいずれか一方を刺激する薬剤を含む。治療薬は非イオンであっても自然界における陰イオンおよび陽イオンのうち少なくともいずれか一方であってもよい。治療薬は、単独にて、或いは組み合わせて使用可能である。好適な治療薬は、再狭窄阻害剤（例えばパクリタクセル）、抗増殖薬（例えばシスプラチン）、および抗生物質（例えばエリスロマイシン）を含む。治療薬の付加的な例は米国特許出願公開第２００５／０２１６０７４号明細書に開示される。いくつかの実施例において、薬はポリマコーティングの多孔領域内に組み入れることができる。薬溶出コーティング用ポリマも米国特許出願公開第２００５／０１９２６５号明細書に開示される。例えば、有機的な、薬、ポリマ、タンパク質、ＤＮＡおよび同様の材料等の機能的な分子が、ステントのグローブ（ｇｒｏｖｅｓ）、穴、空間、および他の特徴に組み込むことができる。
【００２８】
好適なポリマは、例えば、ポリカルボン酸、酢酸セルロースと硝酸セルロースとを含むセルロースのポリマ、ゼラチン、ポリビニルピロリドン、架橋ポリビニルピロリドン、無水マレイン酸ポリマを含むポリ無水物、ポリアミド、ポリビニルアルコール、ＥＶＡのようなビニル単量体の共重合体、ポリビニル・エーテル、ポリスチレンと共重合体のようなポリビニルの芳香薬、イソブチレン、イソプレンおよびブタジエンのような他のビニル単量体とこれらの共重合体、例えば、スチレン−イソブチレン−スチレン（ＳＩＢＳ）、スチレン−イソプレン−スチレン（ＳＩＳ）共重合体、スチレン−ブタジエン−スチレン（ＳＢＳ）共重合体、ポリエチレンオキシド、グリコサミノグリカン、多糖類、ポリエチレン・テレフタレートを含むポリエステル、ポリアクリルアミド、ポリエーテル、ポリエーテル・スルホン、ポリカーボネート、ポリプロピレンを含むポリアルキレン、ポリエチレンおよび高分子量ポリエチレン、ポリテトラフルオロエチレンを含むハロゲン化ポリアルキレンや、ポリイソプレン、ポリブタジエン、ポリイソブチレンを含む天然ゴムおよび合成ゴム、これらとスチレンのような他のビニル単量体との共重合体、ポリウレタン、ポリオルトエステル、タンパク質、ポリペプチド、シリコン、シロキサン・ポリマ、ポリ乳酸、ポリグリコール酸、ポリカプロラクトン、ポリヒドロキシ酪酸、吉草酸塩、並びにこれらの混合物および共重合体の他、他の生物分解性を備えたポリマ、生体吸収性を備えたポリマおよび生物学的安定性を備えたポリマ、およびこれらの共重合体も含む。ポリウレタン分散（登録商標名ＢＡＹＨＤＲＯＬ等）およびアクリルラテックス分散のようなポリマ分散によるコーティングも本発明の範囲内にある。例えば、ポリマは、タンパク質ポリマ、フィブリン、コラーゲンおよびこれらの派生物、セルロース、スターチ、デキストラン、アルギン等の多糖およびこれらの多糖類の派生物、細胞外マトリックス成分、ヒアルロン酸や、別の生物剤、あるいはこれらのうち任意のものの好適な混合物であってもよい。一実施例において、好適なポリマは、登録商標ＨＹＤＲＯＰＬＵＳ（マサチューセッツ州Ｎａｔｉｃｋに所在するボストン・サイエンティフィック社）として市場にて入手可能なポリアクリル酸であり、米国特許第５０９１２０５号明細書に開示され、その全体がここに開示されたものとする。米国特許第５０９１２０５号明細書は、体液に暴露されたときに医療器具が迅速に円滑となるように１つ以上のポリイソシアネートにより覆われる医療器具を開示する。本発明の好適な別例において、ポリマはポリ乳酸とポリカプロラクトンの共重合体である。好適なポリマは米国特許出願公開第２００６／００３８０２７号明細書に開示される。
【００２９】
いくつかの実施例において、ポリマは、相当な量の薬溶液を吸収することができる。本発明に従って医療器具にコーティングとして塗布されると、乾燥したポリマは通常約１乃至約５０マイクロメートルの厚みの順となる。例えば、約０．２乃至０．３マイクロメートルの非常に肉薄なポリマコーティング、および例えば１０マイクロメートルを超えるはるかに厚みを有するコーティングが、更に可能である。ポリマコーティングの多数の層が設けられる。この多数の層は、同じか異なる高分子材料からなる。
【００３０】
ここで開示される任意のステントは、例えば硫酸バリウム、プラチナあるいは金のような放射線不透過性を備えた材料を付加することによって、あるいは放射線不透過性を備えた材料で覆うことによって放射線不透過性に染められるか放射線不透過性に構成される。ステントは、（例えば３１６Ｌ、登録商標名ＢｉｏＤｕｒ  １０８（ＵＮＳ  Ｓ２９１０８）、３０４Ｌのステンレス鋼、並びに米国特許出願公開第２００３／００１８３８０号明細書、米国特許出願公開第２００２／０１４４７５７号明細書、および米国特許出願公開第２００３／００７７２００号明細書に開示されるようなステンレス鋼と５乃至６０重量％の１つ以上の放射線不透過性を備えた要素（例えばＰｔ、Ｉｒ、Ａｕ、Ｗ）（登録商標名ＰＥＲＳＳ）とを含む合金）のステンレス鋼、ニチノール（ニッケル・チタン合金）、Ｅｌｇｉｌｏｙのようなコバルト合金、Ｌ６０５合金、ＭＰ３５Ｎ、チタン、チタン合金（例えばＴｉ−６Ａ１−４Ｖ、Ｔｉ−５０Ｔａ、Ｔｉ−１０Ｉｒ）、プラチナ、プラチナ合金、ニオブ、ニオブ合金（例えばＮｂ−ＩＺｒ）Ｃｏ−２８Ｃｒ−６Ｍｏ、タンタルおよびタンタル合金等の金属材料を含む（即ち、これらから製造される）。材料の別例は２００３年９月２６日に出願された米国特許出願公開第１０／６７２８９１号明細書、および２００５年１月３日に出願された米国特許出願公開第１１／０３５３１６号明細書に開示される。他の材料は、例えばＳｃｈｅｔｓｋｙ、Ｌ．ＭｃＤｏｎａｌｄの「形状記憶合金」、１９８２年出版のＪｏｈｎ  Ｗｉｌｅｙ  ＆  ＳｏｎｓのＥｎｃｙｃｌｏｐｅｄｉａ  ｏｆ  Ｃｈｅｍｉｃａｌ  Ｔｅｃｈｎｏｌｏｇｙ（第３刷）２０巻の７２６乃至７３６頁、および２００３年１月１７日に同一出願人により出願された米国特許出願公開第１０／３４６，４８７号明細書に開示される超弾性合金、あるいは偽弾性合金のような弾性および生体適合性を備える金属を含む。
【００３１】
ここに開示されるステントは、管、例えば冠状動脈・周辺の血管、非血管性のルーメンのために構成することができる。例えば、それらは、食道や前立腺にて使用するために構成することができる。他のルーメンは、胆汁のルーメン、肝臓のルーメン、膵臓のルーメン、尿道のルーメンを含む。
【００３２】
ステントは、所望の形および径からなり得る（例えば冠状動脈のステント、大動脈のステント、末梢血管のステント、胃腸のステント、泌尿器のステント、気管又は気管支のステント、および神経のステント）。応用に応じて、ステントは、例えば約１ｍｍ乃至約４６ｍｍの間の径を有する。所定の実施例において、冠動脈ステントは、約２ｍｍ乃至約６ｍｍの拡張した径を有する。いくつかの実施例において、末梢ステントは、約４ｍｍ乃至約２４ｍｍの拡張した径を有する。所定の実施例において、胃腸および泌尿器のうち少なくともいずれか一方のステントは、約６ｍｍ乃至約３０ｍｍの拡張した径を有する。いくつかの実施例において、神経ステントは、約１ｍｍ乃至約１２ｍｍの拡張した径を有する。腹部大動脈瘤（ＡＡＡ）ステントおよび胸部大動脈瘤（ＴＡＡ）ステントは、約２０ｍｍ乃至約４６ｍｍの径を有する。ステントは、バルーン拡張可能であっても、自己拡張可能であっても、或いはその両者の組み合わせであってもよい（米国特許第６２９０７２１号明細書を参照）。
【００３３】
出版物、特許出願明細書、特許明細書、およびここに示した他の参照文献はすべて、それらの全体がここに開示されたものとする。
更なる実施例を請求の範囲に示す。
【図１Ａ】
2012524624.tif 000003
【図１Ｂ】
2012524624.tif 000004
【図１Ｃ】
2012524624.tif 000005
【図２】
2012524624.tif 000006
【図３Ａ】
2012524624.tif 000007
【図４】
2012524624.tif 000008
【図４Ａ】
2012524624.tif 000009
【図４Ｂ】
2012524624.tif 000010
【図４Ｃ】
2012524624.tif 000011
【図５Ａ】
2012524624.tif 000012
【図５Ｂ】
2012524624.tif 000013
【図５Ｃ】
2012524624.tif 000014
【図５Ｄ】
2012524624.tif 000015
【図５Ｅ】
2012524624.tif 000016
【図５Ｆ】
2012524624.tif 000017
【図６Ａ】
2012524624.tif 000018
【図６Ｂ】
2012524624.tif 000019
【図６Ｃ】
2012524624.tif 000020
【図６Ｄ】
2012524624.tif 000021
【図３Ｂ】
2012524624.tif 000022
【図３Ｃ】
2012524624.tif 000023
【国際調査報告】
2012524624.tif 000024
2012524624.tif 000025